(57)【特許請求の範囲】
【請求項１】
正極負極として用いる活物質と、
非水溶媒を用いた電解質と、
前記活物質と前記電解質を収納するセラミックス製の凹状容器と、
前記凹状容器を封口し、金属からなる封口板と、
前記凹状容器を貫通し、前記凹状容器の底面まで延設された第一の接続端子と、
前記封口板と電気的に接続され、前記凹状容器の底面まで延設された第二の接続端子と、
を有する表面実装用電気二重層キャパシタ。
【請求項２】
前記第一の接続端子および前記第二の接続端子が、タングステン、ニッケル、銀、白金または金から選ばれる金属を主体とする材質からなることを特徴とする請求項1に記載の表面実装用電気二重層キャパシタ。
【請求項３】
前記封口板が、金、白金、ステンレス、タングステン、アルミニウムのいずれかからなることを特徴とする請求項1に記載の表面実装用電気二重層キャパシタ。
【請求項４】
正極活物質と、
負極活物質と、
非水溶媒を用いた電解質と、
前記活物質と前記電解質を収納するセラミックス製の凹状容器と、
前記凹状容器を封口し、金属からなる封口板と、
前記凹状容器を貫通し、前記凹状容器の底面まで延設された第一の接続端子と、
前記封口板と電気的に接続され、前記凹状容器の底面まで延設された第二の接続端子と、
を有する表面実装用非水電解質二次電池。
【請求項５】
前記第一の接続端子および前記第二の接続端子が、タングステン、ニッケル、銀、白金または金から選ばれる金属を主体とする材質からなることを特徴とする請求項４に記載の表面実装用非水電解質二次電池。
【請求項６】
前記封口板が、金、白金、ステンレス、タングステン、アルミニウムのいずれかからなることを特徴とする請求項４に記載の表面実装用非水電解質二次電池。
【請求項７】
前記凹状容器の底面側に前記正極活物質を配し、前記封口板側に前記負極活物質を配したことを特徴とする請求項４から６のいずれか一項に記載の表面実装用非水電解質二次電池。
【発明の詳細な説明】
【０００１】
【発明の属する技術分野】
本発明は、表面実装可能な非水電解質電池および電気二重層原理を利用した電気二重層キャパシタに関するものである。
【０００２】
【従来の技術】
非水電解質電池および電気二重層キャパシタは、従来、時計機能のバックアップ電源や半導体のメモリのバックアップ電源やマイクロコンピュータやＩＣメモリ等の電子装置予備電源やソーラ時計の電池やモーター駆動用の電源などとして使用されており、近年は電気自動車の電源やエネルギー変換・貯蔵システムの補助貯電ユニットなどとしても検討されている。
【０００３】
バックアップ電源としては、今まで高容量と半導体を駆動する電流が必要とされてきた。しかし、近年半導体メモリは不揮発性メモリ技術の進歩によりバックアップ電源を必要としないものが出てきている。また、時計機能素子においても低消費電力化が進んでいる。したがって、非水電解質電池および電気二重層キャパシタの容量、電流ともそれほど大きなものの必要性が減ってきている。
【０００４】
非水電解質電池または電気二重層キャパシタは、図２に示すよな構造を有していた。
【０００５】
【発明が解決しようとする課題】
非水電解質電池および電気二重層キャパシタは、半導体メモリは不揮発化、時計機能素子の低消費電力化により、容量、電流ともそれほど大きなものの必要性が減ってきている。むしろ、非水電解質電池および電気二重層キャパシタのニーズとしては、薄型化やリフローハンダ付け（あらかじめプリント基板上のハンダ付を行なう部分にハンダクリーム等を塗布しておきその部分に部品を載置するか、あるいは、部品を載置後ハンダ小球（ハンダバンプ）をハンダ付部分に供給し、ハンダ付部分がハンダの融点以上、例えば、２００〜２３０℃となるように設定された高温雰囲気の炉内に部品を搭載したプリント基板を通過させることにより、ハンダを溶融させてハンダ付を行なう方法）に対する要求が強くなっている。
【０００６】
従来の非水電解質電池および電気二重層キャパシタは、図２に示すような断面で、コインやボタンのような丸い形状であるため、リフローハンダ付けを行うには端子等をケースにあらかじめ溶接しておく必要があり、部品点数の増加および製造工数の増加という点でコストアップとなっていた。また、基板上に、端子のスペースを設ける必要があり小型化に限界があった。
【０００７】
【課題を解決するための手段】
正極負極として用いる活物質と電解質とそれらを収納する容器からなる非水電解質電池および電気二重層キャパシタにおいて、収納する容器を凹状容器と封口板で構成した。
【０００８】
収納する容器の凹状容器は、耐熱樹脂、ガラス、セラミックスまたはセラミックスガラス等の耐熱性の高い材料を用い、内側底面部に第一の集電体となる金属層を形成し、外側底面部に位置する接続端子Ａと電気的につなげた。
【０００９】
また、凹状容器縁部に金属層を形成し、凹状容器の外側底面部に位置する接続端子Ｂに電気的につなげた。この凹状容器に板状に成形した正極活物質、セパレータ、負極活物質等を重ねて挿入した。
【００１０】
ここで、接続端子Ａ、Ｂは凹状容器の外側底面部と側面にわたって、あるいは外側底面部と側面のいずれかにそれぞれ短絡しないように形成されるものがある。
【００１１】
次に、凹状容器縁部に縁部とほぼ同等の形状を有するろう材またはハンダ材等の接合材を、載せ封口板で挟んだ。封口板は、金属または、金属層を有する耐熱樹脂、ガラス、セラミックスまたはセラミックスガラス等の耐熱性の高い材料を用いることができる。
【００１２】
この封口板をろう材またはハンダ材等の接合材の融点以上で加熱し、加圧することにより封口することができる。
【００１３】
接続端子が、収納容器と一体化され、容器下部に位置するため、基板状のスペースを削減することも可能となった。
【００１４】
つまり、本願発明は、正極負極として用いる活物質と電解質と収納する容器とからなる非水電解質電池および電気二重層キャパシタにおいて、前記容器が凹状容器と前記凹状容器上の封口板からなり、前記凹状容器の内側底面部に第一の集電体を有し、前記第一の集電体が前記凹状容器の外側底面部および／または側面に位置する接続端子Ａに電気的に接続し、前記封口板の電池内側の面上に第二の集電体を有し、前記第二の集電体が前記凹状容器外側底面部および／または側面に位置する接続端子Ｂに電気的に接続することを特徴とする非水電解質電池および電気二重層キャパシタである。ここで、封口板の第二の集電体は、凹状容器の縁部の金属層と、接合材を介して接続端子Ｂに電気的に接続されている。
【００１５】
また、前記容器の凹状容器に配設される第一の集電体、接続端子、容器縁部の金属層がタングステン、ニッケル、銀、白金または金から選ばれる金属を主体とする材質からなることを特徴とする。
【００１６】
【発明の実施の形態】
本発明の代表的な構造として図１を用いて説明する。図１は本発明の非水電解質電池または電気二重層キャパシタの断面図である。凹状容器１０１はアルミナ製で、グリーンシートにタングステンプリントし焼成した後、ニッケル、金めっきした金属層の配線を施したものを用いた。これは、一般の水晶振動子のセラミックスパッケージと同じ方法により作製した。凹状容器１０１の内側底面全面には第一の集電体となる金属層１０９を設け、金属層１０９は凹状容器１０１壁面を貫通し、凹状容器１０１の外側側面を介して外側底面の接続端子Ａ１０３に電気的に接続した。凹状容器１０１上面の縁部にも同様の金属層１１０を設け、図１左側の側面を通る金属層を設け凹状容器の外側底面の接続端子Ｂ１０４に電気的に接続した。
【００１７】
接続端子Ａ、Ｂは凹状容器１０１の外側底面部に設けても、凹状容器１０１底面側端部から側面かけて設けても、凹状容器１０１の外側底面部から側面に延設してもよく、ハンダとの濡れにより、基板とのハンダ付けが可能である。
【００１８】
凹状容器１０１内部には、凹状容器１０１の内側底面の第一の集電体となる金属層１０９の上面に正極活物質１０６と、セパレータ１０５と、負極活物質１０７を積層配置して挿入し、接合材１０８を凹状容器１０１上面の縁部の金属層１１０上に載せた。その上にニッケル製の封口板１０２を載せ加圧、加熱し、接合材１０８を溶解し、封口した。
【００１９】
凹状容器１０１は耐熱樹脂、ガラス、セラミックスまたはセラミックスガラス等の耐熱材料がよい。製法としては、低融点のガラスやガラスセラミックスに導体印刷により配線を施し、積層し低温で焼成することも可能である。配線により、接続端子Ａ１０３、接続端子Ｂ１０４、第一の集電体となる金属層１０９、凹状容器上面の縁部の金属層１１０等が形成される。金属層１０９の凹状容器１０１壁面の貫通部分は、この方法には限定されないが、例えば、底面となる基板と、凹状容器１０１側面となる枠状部材を形成しておき、金属層１０９を基板上に形成し、その後基板と枠状部材を積層して焼成し一体化し凹状容器とすることで気密な状態で貫通させることができる。また、アルミナのグリーンシートと導体印刷により配線し、積層し、焼成することも可能である。樹脂の場合は金属端子などをインサート成形することができる。
【００２０】
また、配線の第一の集電体となる金属層１０９の部分は、耐食性の良く、厚膜法での形成が可能なタングステン、銀、金が好ましい。接続端子Ａ１０３、接続端子Ｂ１０４の部分については、基盤とハンダ付けするためにニッケル、金、ハンダの層を設けることがよい。凹状容器１０１の縁部の金属層１１０については接合材１０８とのなじみの良いニッケルや金などの層を設けることが好ましい。層の形成方法としては、めっき、蒸着などの気相法等もある。
【００２１】
封口板１０２は、第二の集電体を兼ねるため、ニッケル、銅、真鍮、亜鉛、スズ、金、ステンレス、タングステン、アルミニウム等比較的多くの金属を用いることができる。これは、還元側に電位がかかるため金属が溶けだしにくいためである。それに対し、正極で用いる場合は、金属が溶け出さないようにしなければならないため、金、白金、ステンレス（ ＳＵＳ４４４、ＳＵＳ２３９Ｊ４Ｌ、ＳＵＳ３１７Ｊ４Ｌ 等）、タングステン、アルミニウム等の耐食性の良い金属を選ぶ必要がある。耐熱樹脂、ガラス、セラミックスまたはセラミックスガラス等の絶縁体の封口板を用いる場合は、第二の集電体となる金属層を凹状容器１０１内側となる面に設ける必要がある。この金属層の材質は、金属の封口板１０２の材質と同じものを用いることができる。金属層の形成方法としては、めっき、蒸着などの気相法、印刷法等がある。
【００２２】
封口板１０２は接合材１０８、金属層１１０等を介して接続端子Ｂ１０４と接続され第二の集電体と接続端子の一部を兼ねることになる。絶縁体の封口板を用いる場合は表面に設けた金属層がその役割を果たす。
【００２３】
封口板１０２の接合材１０８と接する部分は接合材１０８とのなじみの良いニッケルや金などの層を設けることが好ましい。
【００２４】
接合材１０８は、金ろう、銀ろう等のろう材やハンダ材がある。接合材１０８を選ぶ場合は、凹状容器１０１縁部の金属層１１０の材質、封口板１０２、接合材１０８との接合部材質とのなじみ、リフロー温度を考慮しなければならない。例えば本発明の非水電解質電池または電気二重層キャパシタを２４０℃で基板にリフローして取り付ける場合は、３００℃前後のハンダ材を用いることが好ましい。
【００２５】
凹状容器１０１と封口板１０２の封口方法は、熱圧着、超音波溶接、抵抗溶接等の技術を利用することができ、特に限定するものではない。凹状容器１０１と封口板１０２の材質により最適のものを選べばよい。樹脂どうし、または、樹脂とセラミックスや金属の接着であれば熱融着、超音波溶接が利用できる。セラミックスどうしやセラミックスと金属の接着であれば、間に樹脂を挟み熱融着、超音波溶接をしたり、接着剤を用いることができる。封口後、熱硬化型の樹脂にディッピングすることも信頼性を上げる上で効果的である。
【００２６】
本発明の非水電解質電池または電気二重層キャパシタが小型化していった場合は接続端子を兼ねる集電体となる部分にハンダバンプを形成することが有効である。つまり、接続端子Ａ、Ｂの部分や容器の側面の金属層に形成することが有効である。ハンダバンプの形成方法としては、めっき、蒸着などの気相法、印刷法、マイクロプレス法、ボールボンディング法等がある。
【００２７】
用いられるセパレーター１０５としては、大きなイオン透過度を持ち、所定の機械的強度を持ち絶縁性の膜が用いられる。リフローハンダ付けにおいては、ガラス繊維が最も安定して用いることができるが、熱変形温度が２３０℃以上のポリフェニレンサルファイド、ポリエチレンテレフタレート、ポリアミド、ポリイミドなどの樹脂を用いることもできる。セパレーターの孔径、厚みは特に限定されるものではなく、使用機器の電流値とキャパシタ内部抵抗に基づき決定する設計的事項である。また、セラミックスの多孔質体を用いることもできる。
【００２８】
電解質には、特に限定されることなく従来の電気二重層キャパシタや非水二次電池に用いられている非水溶媒が用いられる。上記非水溶媒には、環状エステル類、鎖状エステル類、環状エーテル類、鎖状エーテル類等が用いられる。
【００２９】
リフローハンダ付けように本発明の電気二重層キャパシタを用いる場合は、電解液としては常圧での沸点が２００℃以上の非水溶媒が安定である。リフロー温度は２５０℃程度に上がる場合があるが、その温度で電池内部の圧力が上がっているためと考えられ、常圧での沸点が２０４℃のγ−ブチロラクトン（γＢＬ）を用いた場合でも電池の破裂はなかった。プロピレンカーボネート（ＰＣ）、エチレンカーボネート（ＥＣ）、γ−ブチロラクトン（γＢＬ）選ばれる単独または複合物で用いることが良好であった。
【００３０】
支持塩としては（Ｃ2Ｈ5）4ＰＢＦ4、（Ｃ3Ｈ7）4ＰＢＦ4、（ＣＨ3）（Ｃ2Ｈ5）3ＮＢＦ4、（Ｃ2Ｈ5）4ＮＢＦ4、（Ｃ2Ｈ5）4ＰＰＦ6、（Ｃ2Ｈ5）4ＰＣＦ3ＳＯ4、（Ｃ2Ｈ5）4ＮＰＦ6、過塩素酸リチウム（ＬｉＣｌＯ4 ）、六フッ化リン酸リチウム（ＬｉＰＦ6 ）、ホウフッ化リチウム（ＬｉＢＦ4 ）、六フッ化砒素リチウム（ＬｉＡｓＦ6 ）、トリフルオロメタスルホン酸リチウム（ＬｉＣＦ3 ＳＯ3 ）、ビストリフルオロメチルスルホニルイミドリチウム［ＬｉＮ（ＣＦ3 ＳＯ2 ）2 ］、チオシアン塩、アルミニウムフッ化塩などのリチウム塩などの１種以上の塩を用いることができる。
【００３１】
特にポリエチレンオキサイド誘導体か該誘導体を含むポリマ−、ポリプロピレンオキサイド誘導体か該誘導体を含むポリマ−、リン酸エステルポリマ−、ＰＶＤＦ等と上記非水溶媒、支持塩と併用しゲル状または固体状で用いることは効果的であった。凹状容器１０１と封口板１０２の封口において熱をかける場合、液体状の電解液を用いた場合、多量の上記が発生し、封口を妨げる場合があったが、ゲル状または固体状の電解質を用いることにより簡単に封口できるようになった。
【００３２】
また、 Ｌｉ2Ｓ／ＳｉＳ2／Ｌｉ4ＳｉＯ4の無機固体電解質を用いれば更に封口は容易となる。
【００３３】
ゲル状または固体状の電解質を用いるとリチウム金属を負極とした場合でも、リチウムデンドライトによる内部ショートを防ぐことができるため、容量の大きなリチウム金属を負極活物質として用いることができる。
【００３４】
本発明の非水電解質電池および電気二重層キャパシタの形状は基本的に自由である。従来の図２に示したかしめ封口による電気二重層キャパシタの形状はほぼ円形に限定される。そのため、四角形状がほとんどである他の電子部品と同一の基板上に並べようとするとどうしてもデットスペースができ無駄であった。本発明の電気二重層キャパシタは四角い設計も可能で、端子等の出っ張りがないため効率的に基板上に配置することができる。
【００３５】
【実施例】
（実施例１）
図１と同様の形状の収納容器を用いて電気二重層キャパシタを作製した。
凹状容器１０１はアルミナ製で、サイズは５×５×１ｍｍの大きさである。凹状のへこみは深さが０．６ｍｍ、大きさは５×５ｍｍとした。接続端子Ａ１０３、接続端子Ｂ１０４、第一の集電体となる金属層１０９、凹状容器上面の縁部の金属層１１０等の配線はタングステン上部に金めっきを施したものとした。封口板は、厚さ０．１５ｍｍのニッケル板を用いた。
【００３６】
活物質は市販の活性炭（比表面積２２６０ｍ2／ｇ）４５部に導電剤としてカーボンブラック６５部を、ゲル化剤としてポリオチレンオキサイド（ＰＥＯ）４０部、電解質として（ＣＨ3）（Ｃ2Ｈ5）3ＮＢＦ4を４部、さらにＰＣに（ＣＨ3）（Ｃ2Ｈ5）3ＮＢＦ4を１ｍｏｌ／Ｌ溶かした溶液を５０部加え、混練機（２軸ニーダー）により１００℃で混練し作製した。混練物をロールプレスで圧延し０．２２ｍｍのシート状にした。更にシートを１００℃で１５％の重量減となるまで乾燥した。このシートを３．６×３．６ｍｍの大きさに切断し、正極活物質１０６、負極活物質１０７とした。
【００３７】
次に、ＰＥＯ１０部に、ＰＣに（ＣＨ3）（Ｃ2Ｈ5）3ＮＢＦ4を１ｍｏｌ／Ｌ溶かした溶液を３０部加え混練機（２軸ニーダー）により１００℃で混練した。混練物を、３０μｍのＰＰＳ製の不織布に挟みロールプレスで０．２ｍｍのシート状にした。このシートを４×４ｍｍの大きさに切断し、セパレータ１０５とした。
【００３８】
正極活物質１０６、セパレータ１０５、負極活物質１０７の順に凹状容器１０１に入れ、厚さ８０μｍで大きさ５×５ｍｍで周囲の幅０．５ｍｍのＡｕ系の融点３２０℃のハンダシートを接合材１０８として凹状容器１０１の縁部に載せた。更に、その上にニッケル製の封口板１０２を載せ、３４０℃で加熱した銅平板で加圧し、封口した。
【００３９】
次に実際に基板上の接続端子の位置にクリームハンダを塗り、作製した電気二重層キャパシタについて、リフローハンダ付けを行った。予備加熱１８０℃、１０分、加熱２４０℃、1分での条件で行ったが、破裂等は起こらなかった。
【００４０】
（実施例２）
実施例１と同じ形状の凹状容器１０１を用いて非水電解質電池を作製した。
【００４１】
正極活物質は市販のＭｏＯ3  ５０部に導電剤としてカーボンブラック３５部を、ゲル化剤としてポリオチレンオキサイド（ＰＥＯ）４０部、電解質としてＬｉＢＦ4を４部、さらにγ−ＢＬ／ＥＣ（１：１）にＬｉＢＦ4を１ｍｏｌ／Ｌ溶かした溶液を２０部加え、混練機（２軸ニーダー）により常温で混練し作製した。混練物をロールプレスで圧延し０．２１ｍｍのシート状にした。更にシートを１００℃で５％の重量減となるまで乾燥した。このシートを３．６×３．６ｍｍの大きさに切断し、正極活物質１０６とした。
【００４２】
負極活物質１０７は、０．２ｍｍのリチウムシートを３．６×３．６ｍｍの大きさに切断し作製した。
【００４３】
次に、ＰＥＯ  １０部に、γ−ＢＬ／ＥＣ（１：１）にＬｉＢＦ4を１ｍｏｌ／Ｌ溶かした溶液を３０部加え混練機（２軸ニーダー）により常温で混練した。混練物を、３０μｍのＰＰＳ製の不織布に挟みロールプレスで０．２ｍｍのシート状にした。このシートを４×４ｍｍの大きさに切断し、セパレータ１０５とした。
【００４４】
正極活物質１０６、セパレータ１０５、負極活物質１０７の順に凹状容器１０１に入れ、厚さ８０μｍで大きさ５×５ｍｍで周囲の幅０．５ｍｍのＡｕ系の融点３２０℃のハンダシートを接合材１０８として凹状容器１０１の縁部に載せた。更に、その上にニッケル製の封口板１０２を載せ、３４０℃で加熱した銅平板で加圧し、封口した。
次に実際に基板上の接続端子の位置にクリームハンダを塗り、作製した非水電解質電池について、リフローハンダ付けを行った。予備加熱１８０℃、１０分、加熱２４０℃、1分での条件で行ったが、破裂等は起こらなかった。
非水電解質電池おいても電気二重層キャパシタにおいても本発明の構成は問題なくリフローできることがわかった。
【００４５】
（実施例３）
実施例２と同じ構成でセパレータ１０５に無機の固体電解質を用いて非水電解質電池を作製した。
【００４６】
固体電解質はＬｉ2Ｓ／ＳｉＳ2／Ｌｉ4ＳｉＯ4を含む、リチウムイオン導電性結晶化ガラスで１０-3Ｓｃｍ-1のイオン伝導度を示すものを用いた。サイズは４×４×０．２ｍｍとした。
【００４７】
正極活物質１０６、固体電解質、負極活物質１０７の順に凹状容器１０１に入れ、厚さ８０μｍで大きさ５×５ｍｍで周囲の幅０．５ｍｍのＡｕ系の融点３２０℃のハンダシートを接合材１０８として凹状容器１０１の縁部に載せた。更に、その上にニッケル製の封口板１０２を載せ、３４０℃で加熱した銅平板で加圧し、封口した。
【００４８】
実際に基板上の接続端子の位置にクリームハンダを塗り、作製した非水電解質電池について、リフローハンダ付けを行った。予備加熱１８０℃、１０分、加熱２４０℃、1分での条件で行ったが、破裂等は起こらなかった。
【００４９】
無機の固体電解質をセパレータ１０５に用いることにより、負極側リチウムでデンドライトが発生するしショートすることが皆無になったためサイクル寿命における信頼性が一段と向上した。
【００５０】
（実施例４）
実施例３と同じ構成で、正極活物質にＬｉ4Ｔｉ5Ｏ12を用い非水電解質電池を作製した。
【００５１】
正極活物質は市販のＬｉ4Ｔｉ5Ｏ12  ５０部に導電剤としてカーボンブラック３５部を、ゲル化剤としてポリオチレンオキサイド（ＰＥＯ）４０部、電解質としてＬｉＢＦ4を４部、さらにγ−ＢＬ／ＥＣ（１：１）にＬｉＢＦ4を１ｍｏｌ／Ｌ溶かした溶液を２０部加え、混練機（２軸ニーダー）により常温で混練し作製した。混練物をロールプレスで圧延し０．２１ｍｍのシート状にした。更にシートを１００℃で５％の重量減となるまで乾燥した。このシートを３．６×３．６ｍｍの大きさに切断し、正極活物質１０６とした。
【００５２】
正極活物質１０６、固体電解質、負極活物質１０７の順に凹状容器１０１に入れ、厚さ８０μｍで大きさ５×５ｍｍで周囲の幅０．５ｍｍのＡｕ系の融点３２０℃のハンダシートを凹状容器１０１の縁部に載せた。更に、その上にニッケル製の封口板１０２を載せ、３４０℃で加熱した銅平板で加圧し、封口した。
【００５３】
作製した非水電解質電池は、リフローハンダ付けにおいて問題はなかった。 正極活物質としてＬｉ4Ｔｉ5Ｏ12を用いたため、過放電に強い電池を作製することができた。
【００５４】
【発明の効果】
本発明の非水電解質電池および電気二重層キャパシタは、接続端子を収納容器と一体化し、容器下部に配置したため、基板状のスペースを削減することが可能となった。また、耐熱性の部材により構成することによりリフローハンダ付けに対応できる。
【図面の簡単な説明】
【図１】本発明の非水電解質電池または電気二重層キャパシタの断面図。
【図２】従来の非水電解質電池または電気二重層キャパシタの断面図。
【符号の説明】
１０１  凹状容器
１０２  封口板
１０３  接続端子Ａ
１０４  接続端子Ｂ
１０５  セパレータ
１０６  正極活物質
１０７  負極活物質
１０８  接合材
２０１  正極活物質
２０２  電極集電体
２０３  正極ケース
２０４  負極活物質
２０５  負極ケース
２０６  電解質
２０７  ガスケット
２０８  セパレータ
【図１】
0003959220.tif 000002
【図２】
0003959220.tif 000003